(57)【要約】      （修正有）【課題】一方向凝固法により、サファイア単結晶を育成した場合において、得られるサファイア単結晶の高さ（成長軸方向の長さ）に関わらず、開口端部が変形することがない、サファイア単結晶育成用坩堝を、低コストで提供する。【解決手段】タングステンまたはタングステン−モリブデン合金からなり、開口端部３の側壁２の肉厚ｄ（単位：ｍｍ）が、一方向凝固法により得られるサファイア単結晶４の軸方向の長さｈ（単位：ｍｍ、１００≦ｈ≦３００）に対して、式（１）：０．０５ｈ−２．５≦ｄ≦０．０５ｈ−１．５で表される範囲にあり、かつ、開口端部３の側壁２の肉厚ｄが最も薄くなるように、サファイア単結晶育成用坩堝１を形成する。【選択図】図１
2015140291.tif 000002
【特許請求の範囲】
【請求項１】
タングステン製またはタングステン−モリブデン合金製の坩堝であって、該坩堝の側壁うち、開口端部の側壁の肉厚ｄ（単位：ｍｍ）が、該坩堝を用いて、一方向凝固法により得られるサファイア単結晶の成長軸方向の長さｈ（単位：ｍｍ、ただし、１００≦ｈ≦３００）に対して、下記式（１）で表される範囲にあり、かつ、該開口端部の側壁の肉厚ｄが、該坩堝の側壁の中で最も薄くなっている、サファイア単結晶育成用坩堝。
０．０５ｈ−２．５≦ｄ≦０．０５ｈ−１．５  ・・・（１）
【請求項２】
前記側壁の内周面は、前記坩堝の底面側から前記開口端部側に向かって、０．８°〜３．０°のテーパ角で拡径している、請求項１に記載のサファイア単結晶育成用坩堝。
【請求項３】
前記タングステン−モリブデン合金における、タングステンの含有率が３０質量％以上である、請求項１または２に記載のサファイア単結晶育成用坩堝。
【請求項４】
請求項１〜３のいずれかに記載のサファイア単結晶育成用坩堝を使用して、一方向凝固法によりサファイア単結晶を育成する、サファイア単結晶の製造方法。
【発明の詳細な説明】
【技術分野】
【０００１】
本発明は、サファイア単結晶の育成のために用いられるサファイア単結晶育成用坩堝に関する。また、本発明は、このサファイア単結晶育成用坩堝を用いて、一方向凝固法により、サファイア単結晶を製造する方法に関する。
【背景技術】
【０００２】
近年、省エネや省スペースなどの要求から、照明装置として白色ＬＥＤが広く用いられている。この白色ＬＥＤは、サファイア単結晶基板上にＧａＮ系半導体を形成した青色ＬＥＤと、蛍光体とを組み合わせて構成される。このため、白色ＬＥＤの需要の増加に伴い、サファイア単結晶基板の需要も急激に増加している。また、白色ＬＥＤを一般照明用に用いるには、その低コスト化が必要とされるため、サファイア単結晶基板に対しても、低価格化が要望されている。
【０００３】
一般に、サファイア単結晶基板は、サファイア原料融液（アルミナ融液）より育成したサファイア単結晶インゴットから、円盤状のウエーハを切り出すことによって製造される。サファイア単結晶の育成方法には、チョクラルスキー法（回転引き上げ法）、カイロポーラス法（kyropoulos Method）やＥＦＧ法（Edge-defined Film-fed Growth Method、縁端限定成長法）に代表される、融液から単結晶を引き上げて固化させる引き上げ法と、垂直ブリッジマン法（Vertical Bridgman Method）、ＶＧＦ法（Vertical Gradient Freeze Method、垂直式温度傾斜凝固法）に代表される、サファイア原料融液を坩堝中で固化させる、一方向凝固方法などがある。
【０００４】
このうち、引き上げ法は、育成されたサファイア単結晶を引き上げるためのスペースとその装置が必要であり、結晶育成装置が大型化せざるを得ず、初期投資費用が大きくなるという問題がある。また、引き上げ法では、サファイア単結晶基板として必要とされるｃ軸方向の結晶育成が非効率で現実的ではない。このため、育成効率の高いａ軸方向で育成を行い、得られたサファイア単結晶を軸方向と直交する方向にくり抜くことで、円柱状のインゴットを得て、このインゴットからｃ軸方向の基板を切り出すことが行われている。しかしながら、このような加工を行うには高い技術が要求されるばかりでなく、基板状に加工することができない部分が多く、収率が悪いという問題がある。
【０００５】
これに対して、一方向凝固法は、育成されたサファイア単結晶を引き上げる必要がないため、結晶育成装置の小型化や簡略化が可能であり、初期投資費用を抑えることができる。また、一方向凝固法は、育成する結晶方位の自由度が高く、ｃ軸方向の結晶を効率よく育成することができるため、ロスの少ないｃ軸方向の基板の切り出しが可能である。
【０００６】
一方、サファイア単結晶の原料となるアルミナは融点がきわめて高く、従来、坩堝の材料としては、高温環境下でも化学的に安定なイリジウムなどの高価な貴金属が用いられることが一般的であった。しかしながら、これらの貴金属は熱膨張係数が大きく、このことに起因して、一方向凝固法によりサファイア単結晶を育成した場合に、坩堝を破壊せずに固化後のサファイア単結晶を取り出すことは困難であった。このような事情から、一方向凝固法によるサファイア単結晶の育成の実用化に際して、比較的安価で、再利用が可能な坩堝の開発が望まれている。
【０００７】
たとえば、特開２０１１−４２５６０号公報には、垂直ブリッジマン法によるサファイア単結晶の育成において、タングステン製またはタングステン−モリブデン合金製の坩堝を使用する技術が提案されている。この文献によれば、タングステンやタングステン−モリブデン合金は、イリジウムなどの貴金属と比べて安価であり、また、サファイア単結晶よりも熱膨張係数が十分に小さいため、サファイア単結晶の取り出しに際して坩堝を破壊する必要がなく、育成後において、この坩堝を再利用することが可能であるとされている。
【０００８】
しかしながら、このような坩堝を使用した場合であっても、比較的大型のサファイア単結晶の育成を繰り返し行うと、数回の結晶育成により坩堝が変形し、坩堝を破壊せずにサファイア単結晶を取り出すことができなくなる。このため、大型のサファイア単結晶を育成する場合であっても変形することなく、サファイア単結晶を容易に取り出すことができ、かつ、繰り返し利用することができるサファイア単結晶育成用坩堝の開発が望まれている。
【先行技術文献】
【特許文献】
【０００９】
【特許文献１】特開２０１１−４２５６０号公報
【発明の概要】
【発明が解決しようとする課題】
【００１０】
本発明は、一方向凝固法により、サファイア単結晶を育成する場合において、得られるサファイア単結晶の高さ（成長軸方向の長さ）に関わらず、サファイア単結晶を容易に取り出すことができ、かつ、繰り返し利用することができるサファイア単結晶育成用坩堝を提供することを目的とする。また、本発明は、この坩堝を用いたサファイア単結晶の製造方法を提供することを目的とする。
【課題を解決するための手段】
【００１１】
本発明のサファイア単結晶育成用坩堝は、タングステン製またはタングステン−モリブデン合金製の坩堝であって、該坩堝の側壁うち、開口端部の側壁の肉厚ｄ（単位：ｍｍ）が、該坩堝を用いて、一方向凝固法により得られるサファイア単結晶の成長軸方向の長さｈ（単位：ｍｍ、ただし、１００≦ｈ≦３００）に対して、下記式（１）で表される範囲にあり、かつ、該開口端部の側壁の肉厚ｄが、該坩堝の側壁の中で最も薄くなっていることを特徴とする。
【００１２】
０．０５ｈ−２．５≦ｄ≦０．０５ｈ−１．５  ・・・（１）
【００１３】
前記側壁の内周面は、前記坩堝の底面側から前記開口端部側に向かって、０．８°〜３．０°のテーパ角で拡径していることが好ましい。
【００１４】
前記坩堝として、タングステン−モリブデン合金製のものを使用する場合、該合金におけるタングステンの含有率は３０質量％以上であることが好ましい。
【００１５】
本発明のサファイア単結晶の製造方法は、前記サファイア単結晶育成用坩堝を使用して、一方向凝固法によりサファイア単結晶を育成することを特徴とする。
【発明の効果】
【００１６】
本発明によれば、一方向凝固法により、サファイア単結晶を育成する場合において、得られるサファイア単結晶の高さ（成長軸方向の長さ）に関わらず、変形することがないサファイア単結晶育成用坩堝を低コストで提供することができる。この結果、育成後において、坩堝からサファイア単結晶を取り出す作業が容易なものとなるばかりとなるばかりでなく、坩堝を繰り返し利用することが可能となり、サファイア単結晶の生産コストの低減を図ることができるため、その工業的意義はきわめて大きい。
【図面の簡単な説明】
【００１７】
【図１】図１は、本発明のサファイア単結晶育成用坩堝の一例を示す、断面図である。
【図２】図２（ａ）および（ｂ）は、本発明のサファイア単結晶育成用坩堝の他の例を示す、断面図である。
【図３】図３は、本発明のサファイア単結晶育成用坩堝を用いた、サファイア単結晶製造装置を示す概略断面図である。
【図４】図４は、実施例１により得られた、サファイア単結晶の高さｈと、開口端部の側壁の肉厚ｄの関係を示す図である。
【図５】図５は、アルミナ（Ａｌ2Ｏ3）、タングステンおよびモリブデンの熱膨張係数の温度依存性を示すグラフである。
【発明を実施するための形態】
【００１８】
本発明者らは、上記問題に鑑みて鋭意研究を重ねた結果、複数回の結晶育成に伴う坩堝の変形は、成長軸方向の高さが１００ｍｍ以上のサファイア単結晶の育成を行う場合において多発し、かつ、この変形は、坩堝の開口端部の側壁が起点となって生じていることを突き止めた。より具体的には、従来、サファイア単結晶の育成に用いられる坩堝では、育成後におけるサファイア単結晶の取り出しやすさを考慮して、側壁の内周面が、底面側から開口端部側に向かって徐々に拡径するように一定のテーパ角が設けられているが、坩堝の外形は直胴形状であるため、開口端部では、側壁の肉厚が最も薄く、たとえば、成長軸方向の長さが２５０ｍｍのサファイア単結晶を育成する場合は、開口端部の側壁の肉厚を１０ｍｍ程度とすることが一般的であり、この部分が、複数回の結晶育成に伴う熱膨張および熱収縮の繰り返しにより、変形することを突き止めたのである。
【００１９】
本発明者らは、この点についてさらに研究を重ねた結果、成長軸方向の長さが１００ｍｍ以上のサファイア単結晶を一方向凝固法により育成する場合において、坩堝の側壁のうち、開口端部の側壁の肉厚ｄ（単位：ｍｍ）と、得られるサファイア単結晶の成長軸方向の長さｈ（単位：ｍｍ、ただし、１００≦ｈ≦３００）との間に、式（１）：０．０５ｈ−２．５≦ｄ≦０．０５ｈ−１．５によって表される関係が成り立つ場合には、坩堝の変形を効果的に抑制し、坩堝の再利用性（再利用することができる回数）を飛躍的に向上させることができるとの知見を得たのである。本発明は、この知見に基づいて完成されたものである。
【００２０】
以下、本発明について、「１．サファイア単結晶育成用坩堝」および「２．サファイア単結晶の製造方法」に分けて説明する。
【００２１】
１．サファイア単結晶育成用坩堝
（１）形状
本発明のサファイア単結晶育成用坩堝は、図１に示すように、坩堝１の側壁２うち、開口端部３の側壁２の肉厚ｄ（単位：ｍｍ）が、坩堝１を用いて、一方向凝固法により得られるサファイア単結晶４の成長軸方向の長さｈ（単位：ｍｍ、ただし、１００≦ｈ≦３００）に対して、式（１）で表される範囲にあり、かつ、開口端部３の側壁２の肉厚ｄが、坩堝１の側壁２の中で最も薄くなっていることを特徴とする。なお、本発明において、サファイア単結晶４の成長軸方向の長さｈとは、種結晶５の高さ（厚さ）と育成結晶６の成長軸方向の長さの合計を意味する。
【００２２】
このような本発明のサファイア単結晶育成用坩堝１によれば、坩堝１の側壁の厚さを過度に厚くすることなく、結晶育成の繰り返しによる坩堝１の変形を効果的に防止することができるため、坩堝１の再利用が可能となり、サファイア単結晶４の生産コストの大幅な削減が可能となる。なお、本発明のサファイア単結晶用育成坩堝１は、基本的には、この坩堝１を用いて、一方向凝固法により得られるサファイア単結晶の成長軸方向の長さｈが、１００ｍｍ以上の場合に適用される。これは、成長軸方向の長さｈが１００ｍｍ未満のサファイア単結晶の育成では、肉厚ｄを、式（１）で示される範囲に制御しても、坩堝の変形を防止することができない場合があるからである。一方、ｈの上限値は、ルツボの変形を防止する観点から制限されることはないが、一般的な坩堝や育成炉の大きさを考慮すると、概ね３００ｍｍ程度となる。
【００２３】
坩堝１の側壁２のうち、開口端部の側壁２の肉厚ｄは、０．０５ｈ−２．５≦ｄ≦０．０５ｈ−１．５の関係を満たすことが必要とされる。ｄ＜０．０５ｈ―２．５では、複数回の結晶育成における坩堝１の変形を防止することができない。一方、ｄ＞０．０５ｈ−２．５では、坩堝１の変形は防止することができるものの、坩堝１を製造するための原材料の使用量が増加し、それに伴い、坩堝１の製造コストの増加を招くばかりでなく、坩堝１の質量が増加することにより、その取扱いが困難となる。
【００２４】
これに対して、坩堝１の側壁２のうち、開口端部３以外の側壁２の肉厚は、開口端部３の側壁２の肉厚ｄよりも厚い限り、特に制限されることはない。しかしながら、開口端部３の側壁２の肉厚ｄと同様に、過度に厚くすると、原材料の使用量の増加や取扱いが困難になるといった問題が生じる。このため、開口端部３以外の側壁２の肉厚は、開口端部３の肉厚ｄの３倍以下とすることが好ましく、２倍以下とすることがより好ましい。
【００２５】
また、本発明の坩堝１においては、育成後のサファイア単結晶の取出しを考慮して、側壁２の内周面７を、坩堝１の底面８側から開口端部３側に向かって、好ましくは０．８°〜３．０°、より好ましくは１．０°〜２．０°のテーパ角αで拡径させてもよい。テーパ角αが０．８°未満では、テーパ角αを設けたことによる効果を十分に得ることができず、育成後のサファイア単結晶を取り出す際に、サファイア単結晶に割れなどの欠陥が生じてしまう場合がある。一方、テーパ角αが３．０°を超えると、育成後のサファイア単結晶４の取り出しは容易となるものの、製品として使用できる部分の比率が小さくなり、歩留まりが悪化する。
【００２６】
なお、本発明のサファイア単結晶育成用坩堝は、式（１）の関係を満たす限り、その外観形状によって制限されることはなく、たとえば、図２（ａ）および（ｂ）に表されるような外観形状を有する坩堝に対しても適用可能である。
【００２７】
（２）材質
本発明のサファイア単結晶育成用坩堝１の材質には、タングステン、または、タングステン−モリブデン合金が用いられる。タングステン（融点：３３８０℃）およびモリブデン（融点：２６２０℃）はいずれも、その融点が、サファイアの融点（約２０４０℃）よりも高く、高温耐久性を有している。
【００２８】
また、サファイアは、図５に示すように、育成方向であるｃ軸に垂直な方向の熱膨張係数が、２０５０℃において８×１０-6／℃程度である。このため、本発明のサファイア単結晶育成用坩堝１の材質としては、２０４０℃の熱膨張係数が、サファイア単結晶のｃ軸に垂直な方向の熱膨張係数よりも十分に低い値であることが必要となる。
【００２９】
このような融点および熱膨張係数を有する材料としては、種々のものが考えられるが、コストや加工性などを考慮すると、タングステン（融点：３４２２℃、２０５０℃における熱膨張係数：７．０×１０-6／℃）を使用することが好ましい。また、タングステン−モリブデン合金も融点が十分に高く、かつ、サファイアよりも十分に低い熱膨張係数を有するため、本発明のサファイア単結晶育成用坩堝１の材質として使用することができる。
【００３０】
坩堝１の材料として、タングステン−モリブデン合金を使用する場合には、タングステンの含有率を、好ましくは３０質量％以上、より好ましくは５０質量％以上、さらに好ましくは６０質量％以上とする。タングステンの含有率が３０質量％未満では、タングステン−モリブデン合金と、サファイアとの熱膨張係数との差を十分に大きなものとすることができないため、後述する坩堝の内周面のテーパ角αが小さい場合に、坩堝１の収縮に起因するサファイア単結晶４の締め付けなどにより、固化後のサファイア単結晶４を坩堝１から、容易に取り出せなくなる場合がある。
【００３１】
２．サファイア単結晶の製造方法
本発明のサファイア単結晶４の製造方法は、サファイア単結晶育成用坩堝１を使用すること以外、基本的に、従来の一方向凝固法によるサファイア単結晶の製造方法と同様である。このため、本発明の製造方法は、図３に示すＶＧＦ法用のサファイア単結晶育成装置（育成炉）９や垂直ブリッジマン法用の育成炉（図示せず）など、一方向凝固法による結晶育成が可能な育成炉に対して適用することが可能である。ただし、本発明の課題である坩堝１の変形は、成長軸方向の長さｈが１００ｍｍ以上のサファイア単結晶４を育成する場合に生じるものである。このため、以下では、ＶＧＦ法により、直径が１５０ｍｍ〜１７０ｍｍ、全長が１００ｍｍ〜３００ｍｍのサファイア単結晶４を、ｃ軸方向を成長軸として育成する場合を例に挙げて説明する。
【００３２】
育成炉９は、従来技術の育成炉と同様に、筒状のチャンバ１０と、チャンバ１０の内側に配置される断熱材１１とから構成される。育成炉９の大きさは、得ようとするサファイア単結晶４の大きさに応じて適宜選択されるべきものであり、上記寸法のサファイア単結晶４を育成する場合には、概ね、直径を１０００ｍｍ、高さを１５００ｍｍ程度とする。また、育成炉９には、給排気孔（図示せず）が設けられており、この給排気孔を介して、チャンバ１０内に、不活性ガス、好ましくはアルゴンガスが給排され、特に、結晶育成時には、チャンバ１０内は不活性ガスで満たされることとなる。
【００３３】
断熱材１１の内側には、筒状ヒータ１２が配置されており、サファイア単結晶の育成時には、これによりホットゾーン１３が形成されることとなる。また、筒状ヒータ１２は、上段ヒータ１２ａ、中段ヒータ１２ｂおよび下段ヒータ１２ｃから構成されており、これらのヒータへの投入電力を調整することにより、ホットゾーン１３内の温度勾配を制御することが可能となっている。
【００３４】
坩堝１は、筒状ヒータ１２と同軸に配置され、上下方向に移動可能な支持軸１４上に載置される。なお、支持軸１４を回転可能に構成し、これにより、サファイア単結晶４の育成時に、坩堝１をホットゾーン１３内で回転させてもよい。
【００３５】
本発明の製造方法では、このような構成を有する育成炉９を用いて、はじめに、筒状ヒータ１２に電力を投入するとともに、支持軸１４を上下動させることにより、種結晶５および原料１５が収納された坩堝１をホットゾーン１３へ移動する。この状態で、種結晶５および原料１５をアルミナの融点（約２０４０℃）以上に加熱し、原料１５と、種結晶５のうち原料１５と当接する一部を融解する。次に、筒状ヒータ１２を構成する、上段ヒータ１２ａ、中段ヒータ１２ｂおよび下段ヒータ１２ｃへの投入電力を調整し、原料融液１５の温度勾配を所定の範囲に維持したまま、炉内温度を徐々に低下させ、サファイア単結晶４の育成を行う。なお、サファイア単結晶４の育成に必要な温度のモニタは、たとえば、支持軸１４に設けた孔１６を介して、放射温度計などにより坩堝底の温度を測定することで行う。
【実施例】
【００３６】
（実施例１）
サファイア単結晶育成用坩堝として、高さが４００ｍｍ、深さが３８５ｍｍ、底面８側の内径が１５５ｍｍ、開口端部３側の内径が１７１ｍｍであり、開口端部３の側壁２の肉厚ｄが、２．０ｍｍ〜１４．０ｍｍであるタングステン製の坩堝１を用意した。なお、坩堝１は、いずれも底面８側から開口端部３側に向かって、１．２°のテーパ角αで拡径しているものであった。
【００３７】
坩堝１の底面８に、直径１５０ｍｍ、厚さが５０ｍｍ、質量が３．５ｋｇで、厚さ方向の結晶方位がｃ軸方向であるサファイア単結晶を種結晶５として配置し、その上に、ｃ軸方向の長さが２５０ｍｍのサファイア単結晶を製造するために必要な、塊状のサファイア多結晶１６ｋｇを原料１５として配置した。
【００３８】
坩堝１を、育成炉９の支持軸１４上に載置し、チャンバ１０を密封した後、０．１Ｐａ程度まで真空引きし、５Ｌ／分の流量でアルゴンガスを導入した。続いて、筒状のカーボンヒータ１２に電力を投入し、２４時間かけて昇温して、種結晶５の上部１０ｍｍ程度の部分および原料１５を融解させた。この状態で１２時間静置し、支持軸１４に設けた孔１６を介して、放射温度計により坩堝１の底面８の温度を測定し、この温度が安定していることを確認した後、一定速度で、カーボンヒータ１２への投入電力を下げた。なお、この操作は、予めカーボンヒータ１２に接続した温度制御装置に組み込まれたプログラムにより行った。原料融液１５の表面の温度が、サファイア単結晶の融点（約２０４０℃）未満となるまで、約１５０時間かけて降温し、原料融液１５が完全に結晶化したことを確認した後、さらに６０時間かけて室温まで冷却することで、サファイア単結晶４を得た。
【００３９】
その後、育成炉９から坩堝１を取り出し、育成されたサファイア単結晶４の上部を吸着器で固定し、この吸着器ごとサファイア単結晶４を引き上げることで、サファイア単結晶４の取り出しやすさの評価を行った。具体的には、上述したサファイア単結晶４の育成を１０回繰り返し、サファイア単結晶を取り出すことができなくなったものを「不可（×）」、取り出し時に、坩堝１の開口端部３の側壁２とサファイア単結晶４の外周部が干渉したが、取り出すことができたものを「可（△）」、干渉せず、容易に取り出すことができたものを「良（○）」として評価した。
【００４０】
同様に、ｃ軸方向の長さが１００ｍｍ、１５０ｍｍ、２００ｍｍ、３００ｍｍのサファイア単結晶４を育成し、その取り出しやすさの評価を行った。これらの結果を表１に示す。
【００４１】
【表１】
2015140291.tif 000003
【００４２】
（実施例２）
坩堝として、タングステンの含有量が３０質量％である、タングステン−モリブデン合金製の坩堝１を使用したこと以外は、実施例１と同様にして、サファイア単結晶４の育成し、その取り出しやすさの評価を行った。この結果を表２に示す。
【００４３】
【表２】
2015140291.tif 000004
【００４４】
（実施例３）
坩堝として、タングステンの含有量が５０質量％である、タングステン−モリブデン合金製の坩堝１を使用したこと以外は、実施例１と同様にして、サファイア単結晶４の育成し、その取り出しやすさの評価を行った。この結果を表３に示す。
【００４５】
【表３】
2015140291.tif 000005
【００４６】
（実施例４）
坩堝として、タングステンの含有量が７０質量％である、タングステン−モリブデン合金製の坩堝１を使用したこと以外は、実施例１と同様にして、サファイア単結晶４の育成し、その取り出しやすさの評価を行った。この結果を表４に示す。
【００４７】
【表４】
2015140291.tif 000006
【符号の説明】
【００４８】
１、１ａ、１ｂ  サファイア単結晶育成用坩堝
２、２ａ、２ｂ  側壁
３、３ａ、３ｂ  開口端部
４  サファイア単結晶
５  種結晶
６  育成結晶
７、７ａ、７ｂ  内周面
８、８ａ、８ｂ  底面
９  サファイア単結晶製造装置（育成炉）
１０  チャンバ
１１  断熱材
１２  筒状ヒータ
１２ａ  上段ヒータ
１２ｂ  中段ヒータ
１２ｃ  下段ヒータ
１３  ホットゾーン
１４  支持軸
１５  原料（原料融液）
１６  孔
【図１】
2015140291.tif 000007
【図２】
2015140291.tif 000008
【図３】
2015140291.tif 000009
【図４】
2015140291.tif 000010
【図５】
2015140291.tif 000011